특히 양호 한 글 래스 조성 범위 는 , 다음 의 산화물 환산 으로 , Ag 2 O + V 2 O 5 ( Ag 2 O 와 V 2 O 5 를 합친 조성 ) 가 40 ∼ 70 중량 %, 단 , Ag 2 O 가 10 ∼ 50 중량 %, V 2 O 5 이 20 ∼ 50 중량 %, P 2 O 5 + TeO 2 ( P 2 O 5 와 TeO 2 를 합친 조성 ) 가 25 ∼ 50 중량 %, 단 , P 2 O 5 가 10 ∼ 30 중량 %, TeO 2 가 0 ∼ 30 중량 %, BaO + WO 3 + Fe 2 O 3 + ZnO ( BaO 와 WO 3 와 Fe 2 O 3 와 ZnO 를 합친 조성 ) 가 0 ∼ 30 중량 %, 단 , BaO 가 0 ∼ 20 중량 %, WO 3 가 0 ∼ 10 중량 %, Fe 2 O 3 가 0 ∼ 10 중량 %, ZnO 가 0 ∼ 15 중량 % 였 다 . 또한 글래스 조성물 의 전이점 은 , 350 ℃ 이하 가 바람직 하 고 , 이것 을 초과 하 면 전극 의 밀착 성 이 저하 하 는 경우 가 있 었 다 . 특히 전이점 이 310 ℃ 이하 의 글래스 조성물 의 밀착 성 이 양호 했 다 .